(57)【要約】【課題】燐酸塩化成処理性に優れたＺｎ−Ａｌめっき鋼板およびその製造方法を提供する。【解決手段】鋼板母材、鋼板母材の表面に形成されためっき層、およびめっき層の表面に形成された酸化物層を含み、めっき層は所定の組成を有し、酸化物層は、１．２ｇ／ｍ2以上のＺｎＯ、１．０ｇ／ｍ2以下のＡｌ2Ｏ3、０．１ｇ／ｍ2以上のＳｉＯ2を含み、ただしＺｎＯ量がＳｉＯ2量よりも多いＺｎ−Ａｌめっき鋼板が提供される。冷間圧延された鋼板を連続的に還元焼鈍すること、還元焼鈍された鋼板を所定の組成を有する溶融めっき浴に浸漬してめっき処理すること、めっき処理されためっき鋼板のめっき付着量をガスワイピングによって調整すること、めっき鋼板を大気雰囲気中６８０〜８００℃の温度で１８０秒以下の間保持するか、または８００超〜８７０℃の温度で６０秒以下の間保持することを含むＺｎ−Ａｌめっき鋼板の製造方法がさらに提供される。【選択図】図１
2018115379.tif 000002
【特許請求の範囲】
【請求項１】
鋼板母材、前記鋼板母材の表面に形成されためっき層、および前記めっき層の表面に形成された酸化物層を含み、
前記めっき層は、質量％で、３０％以上のＡｌ、０．１〜３％のＳｉ、および４０％以下のＦｅを含み、残部がＺｎからなり、
前記酸化物層は、１．２ｇ／ｍ2以上のＺｎＯ、１．０ｇ／ｍ2以下のＡｌ2Ｏ3、０．１ｇ／ｍ2以上のＳｉＯ2を含み、ただしＺｎＯ量がＳｉＯ2量よりも多いことを特徴とする、燐酸塩化成処理性に優れたＺｎ−Ａｌめっき鋼板。
【請求項２】
前記めっき層のめっき付着量は片面あたり３０〜１００ｇ／ｍ2であることを特徴とする、請求項１に記載の燐酸塩化成処理性に優れたＺｎ−Ａｌめっき鋼板。
【請求項３】
前記鋼板母材は、質量％で、９０％以上のＦｅを含み、残部がＣ、Ｓｉ、Ｍｎ、Ｐ、Ｓ、Ａｌ、Ｔｉ、Ｎｂ、Ｃｒ、Ｍｏ、Ｖ、Ｂ、および不可避的不純物からなることを特徴とする、請求項１または２に記載の燐酸塩化成処理性に優れたＺｎ−Ａｌめっき鋼板。
【請求項４】
請求項１〜３のいずれか１項に記載のＺｎ−Ａｌめっき鋼板の製造方法であって、
冷間圧延された鋼板を連続的に還元焼鈍すること、
還元焼鈍された鋼板を、質量％で、５０％以上のＡｌおよび０．１〜３％のＳｉを含み、残部がＺｎからなる溶融めっき浴に浸漬してめっき処理すること、
めっき処理されためっき鋼板のめっき付着量をガスワイピングによって調整すること、
前記めっき鋼板を大気雰囲気中６８０〜８００℃の温度で１８０秒以下の間保持するか、または８００超〜８７０℃の温度で６０秒以下の間保持すること
を含むことを特徴とする、Ｚｎ−Ａｌめっき鋼板の製造方法。
【請求項５】
請求項１〜３のいずれか１項に記載のＺｎ−Ａｌめっき鋼板の製造方法であって、
質量％で、４０〜７０％のＡｌおよび２％以下のＳｉを含み、残部がＺｎおよび鋼板母材から拡散したＦｅからなるめっき層を備えた鋼板を、大気雰囲気中で室温から６８０〜９５０℃の最高到達温度または８５０℃まで５〜７．５℃／ｓの平均昇温速度で加熱すること、
前記最高到達温度に到達後直ちに冷却するか、または８５０℃超の温度で１秒以上４５秒以内の間保持すること
を含むことを特徴とする、Ｚｎ−Ａｌめっき鋼板の製造方法。
【請求項６】
請求項１〜３のいずれか１項に記載のＺｎ−Ａｌめっき鋼板の製造方法であって、
質量％で、４０〜７０％のＡｌおよび２％以下のＳｉを含み、残部がＺｎおよび鋼板母材から拡散したＦｅからなるめっき層を備えた鋼板を、大気雰囲気中で室温から７００〜８５０℃の最高到達温度または７５０℃まで３．５〜５℃／ｓの平均昇温速度で加熱すること、
前記最高到達温度に到達後直ちに冷却するか、または７５０℃超の温度で１秒以上２分以内の間保持すること
を含むことを特徴とする、Ｚｎ−Ａｌめっき鋼板の製造方法。
【請求項７】
請求項１〜３のいずれか１項に記載のＺｎ−Ａｌめっき鋼板の製造方法であって、
質量％で、４０〜７０％のＡｌおよび２％以下のＳｉを含み、残部がＺｎおよび鋼板母材から拡散したＦｅからなるめっき層を備えた鋼板を、大気雰囲気中で室温から６６０℃まで２〜５℃／ｓの平均昇温速度で加熱すること、
最高到達温度が６６０〜７５０℃であって６６０℃超の温度で２０秒以上４分以下の間保持すること
を含むことを特徴とする、Ｚｎ−Ａｌめっき鋼板の製造方法。
【請求項８】
請求項１〜３のいずれか１項に記載のＺｎ−Ａｌめっき鋼板をプレス成形およびスポット溶接すること、
前記Ｚｎ−Ａｌめっき鋼板の表面に燐酸塩化成結晶皮膜を形成させること
を含むことを特徴とする、自動車用部品の製造方法。
【発明の詳細な説明】
【技術分野】
【０００１】
本発明は、燐酸塩化成処理性に優れたＺｎ−Ａｌめっき鋼板およびその製造方法に関するものである。
【背景技術】
【０００２】
Ｚｎ−Ａｌめっき鋼板、例えばガルバリウムめっき鋼板（略称ＧＬ、Ｚｎ−５５％Ａｌ―１．６％Ｓｉ、％はすべて質量％）は建材用途に広く用いられているが、自動車には用いられていない。自動車用めっき鋼板には溶融亜鉛めっき（ＧＩ）、合金化溶融亜鉛めっき（ＧＡ）が用いられている。
【０００３】
自動車用部品の製造では、防錆性の確保のため、めっき鋼板をプレス成形および溶接した後、燐酸塩化成処理し、燐酸塩化成処理しためっき鋼板が電着塗装を経て自動車用部品として用いられる。燐酸塩化成処理とは、めっき表面に微細で緻密な燐酸鉄ないし燐酸亜鉛の結晶皮膜を形成させることで塗装とめっき鋼板の密着性を向上し塗装後耐食性を改善する工程である。Ｚｎ−Ａｌめっき鋼板、例えばＧＬめっき鋼板は一般的な自動車用化成処理で化成処理皮膜を形成させることが不可能であるため、自動車への適用事例がない。
【０００４】
その一方で自動車用ＧＡ／ＧＩめっき鋼板のうち母材が特に高強度であるものは、スポット溶接時に割れが発生する問題（ＬＭＥ：Ｌｉｑｕｉｄ  Ｍｅｔａｌ  Ｅｍｂｒｉｔｔｌｅｍｅｎｔ．液体金属脆性）が知られている。これは溶接部周辺において低融点である亜鉛めっき層が溶融し母材粒界に侵入することが原因である。アルミはＬＭＥを起こさないため、めっきをＧＡ，ＧＩからＺｎ−Ａｌめっきに変えることができればこの問題を改善することが可能である。
【０００５】
また鋼板を自動車用部品に加工する上記のプロセスにおいて、成形は多くの場合冷間のプレス加工で行われる。しかしその一方でホットスタンプ（熱間プレス）と呼ばれるプロセスも存在する。鋼板をＡ１点以上に加熱しておいてから金型でプレスすることで、成形と同時に、金型冷却による焼入硬化を得るものである。めっき鋼板が工業化されており、Ｚｎ−Ａｌめっきを用いる事例も報告されている。しかしながら、本発明者らの調べたところでは、ホットスタンプはＧＬめっきの化成性を向上させる効果はない。
【０００６】
特許文献１と特許文献２には、ＧＬめっきの後５００〜５８０℃に加熱し、保持または徐冷することで加工性を向上させる技術が述べられている。また塗装下地として燐酸塩化成処理しても良いと述べられている。しかしながら、これらの特許文献では、燐酸塩化成処理しためっき鋼板について具体的には開示されておらず、また、めっき鋼板の燐酸塩化成処理性の向上についても何ら記載も示唆もされていない。
【０００７】
特許文献３には、ＧＬめっきを通電加熱し熱間プレスする技術が開示されている。特許文献３では、ヒートパターンについて、昇温速度３〜２００℃／ｓで９００℃まで加熱し、６０秒間保持することが具体的に開示されているものの、必ずしも十分な検討はなされていない。
【０００８】
特許文献４には、ＧＬめっきを熱間プレスする技術が開示されている。特許文献４では、ヒートパターンについて、９００℃に加熱し、５分間この温度に保定することが具体的に開示されているものの、必ずしも十分な検討はなされていない。
【０００９】
特許文献５には、ＧＬめっきを含めたＺｎ系めっき全般について、Ｔｉ、Ａｌ、Ｓｉ、Ｚｒ、Ｆｅ、Ｚｎ、Ｍｎ、Ｍｏ、Ｎｉ、Ｃｒ、Ｍｇ、Ｃｕ酸化物を塗布してから熱間プレスに供することで、加熱中の酸化を抑制し、金型内スケール脱落防止や塗装密着性向上に効果があると開示されている。
【先行技術文献】
【特許文献】
【００１０】
【特許文献１】特開平１１−３４３５５６号公報
【特許文献２】特開平１１−３４３５５７号公報
【特許文献３】特開２０１０−２４８６０２号公報
【特許文献４】特開２００６−３７１３０号公報
【特許文献５】特開２０１１−７４４０９号公報
【発明の概要】
【発明が解決しようとする課題】
【００１１】
上記のとおり、Ｚｎ−Ａｌめっき鋼板、例えばＧＬめっき鋼板は一般的な自動車用化成処理で化成処理皮膜を形成させることが不可能であるという課題がある。そして、特許文献１〜５においても、ＧＬめっき鋼板等について開示されているものの、このような課題の解決については十分な検討がなされていない。
【００１２】
本発明は、従来技術が抱える上記問題点に鑑みてなされたものであり、本発明の目的は、従来はＺｎ−Ａｌめっき鋼板の表面に自動車用燐酸塩化成皮膜を形成することが不可能であったが、それが可能であるＺｎ−Ａｌめっき鋼板、およびその製造方法を提供することにある。
【課題を解決するための手段】
【００１３】
本発明者らは、上記課題を解決するべく、Ｚｎ−Ａｌめっき鋼板表面の化成処理性確保方法について鋭意検討を重ねた。その結果、鋼板表面の酸化物皮膜、およびその製造方法について、次の点を明らかにした。
【００１４】
通常のＧＬめっきに自動車用燐酸塩化成処理皮膜を施すことができない理由は、製造時にめっき表面にＳｉの酸化物からなる酸化膜が形成され、化成処理液との反応を阻害するためである。
【００１５】
ホットスタンプ用の熱処理を施すと、加熱中に酸化膜がＳｉ酸化物主体からＡｌ酸化物主体に変わるが、Ａｌ酸化物も燐酸塩化成処理を阻害する点は同じであるため、化成処理性を改善することはできなかった。なお熱力学的には酸化物の安定性は、Ａｌ＞Ｓｉ＞Ｚｎの順である。これは、加熱中に酸化膜がＳｉ酸化物主体からＡｌ酸化物主体に変化する知見と整合的である。しかし、めっき凝固後の時点で表面酸化物がＳｉであることはこの順序とは整合しない。おそらく凝固の際、まず固相の初晶Ａｌがめっき／母材界面に晶出し、Ｓｉを多く含む溶融Ｚｎ−Ａｌがめっき表面に残り、凝固後にはＳｉがめっき表面に濃縮するためであると考えられる。
【００１６】
いずれにせよ既知の熱処理によって化成処理性を改善することはできなかった。しかしながら、めっき表面の酸化膜は大気雰囲気下の熱処理で、最初はＳｉ酸化物であり、最後はＡｌ酸化物にいたるが、その遷移の途中段階において酸化皮膜がＺｎ酸化物主体となる条件が存在することが明らかになった。熱力学的平衡の観点からは不可解であるが、おそらく温度と雰囲気から酸素供給量や、温度域によってＡｌ酸化が進みにくくＺｎの酸化が進みやすいなどの条件がそろったことが原因と推定される。
【００１７】
ＺｎＯは燐酸塩化成処理液中の反応性に優れるため、酸化皮膜がＺｎＯ主体であれば燐酸塩化成皮膜を形成することが可能になる。
【００１８】
本発明者らはこれらの知見に基づき、本発明を開発するに至った。すなわち、本発明の要旨は、次のとおりである。
（１）鋼板母材、前記鋼板母材の表面に形成されためっき層、および前記めっき層の表面に形成された酸化物層を含み、
前記めっき層は、質量％で、３０％以上のＡｌ、０．１〜３％のＳｉ、および４０％以下のＦｅを含み、残部がＺｎからなり、
前記酸化物層は、１．２ｇ／ｍ2以上のＺｎＯ、１．０ｇ／ｍ2以下のＡｌ2Ｏ3、０．１ｇ／ｍ2以上のＳｉＯ2を含み、ただしＺｎＯ量がＳｉＯ2量よりも多いことを特徴とする、燐酸塩化成処理性に優れたＺｎ−Ａｌめっき鋼板。
（２）前記めっき層のめっき付着量は片面あたり３０〜１００ｇ／ｍ2であることを特徴とする、上記（１）に記載の燐酸塩化成処理性に優れたＺｎ−Ａｌめっき鋼板。
（３）前記鋼板母材は、質量％で、９０％以上のＦｅを含み、残部がＣ、Ｓｉ、Ｍｎ、Ｐ、Ｓ、Ａｌ、Ｔｉ、Ｎｂ、Ｃｒ、Ｍｏ、Ｖ、Ｂ、および不可避的不純物からなることを特徴とする、上記（１）または（２）に記載の燐酸塩化成処理性に優れたＺｎ−Ａｌめっき鋼板。
（４）上記（１）〜（３）のいずれか１項に記載のＺｎ−Ａｌめっき鋼板の製造方法であって、
冷間圧延された鋼板を連続的に還元焼鈍すること、
還元焼鈍された鋼板を、質量％で、５０％以上のＡｌおよび０．１〜３％のＳｉを含み、残部がＺｎからなる溶融めっき浴に浸漬してめっき処理すること、
めっき処理されためっき鋼板のめっき付着量をガスワイピングによって調整すること、
前記めっき鋼板を大気雰囲気中６８０〜８００℃の温度で１８０秒以下の間保持するか、または８００超〜８７０℃の温度で６０秒以下の間保持すること
を含むことを特徴とする、Ｚｎ−Ａｌめっき鋼板の製造方法。
（５）上記（１）〜（３）のいずれか１項に記載のＺｎ−Ａｌめっき鋼板の製造方法であって、
質量％で、４０〜７０％のＡｌおよび２％以下のＳｉを含み、残部がＺｎおよび鋼板母材から拡散したＦｅからなるめっき層を備えた鋼板を、大気雰囲気中で室温から６８０〜９５０℃の最高到達温度または８５０℃まで５〜７．５℃／ｓの平均昇温速度で加熱すること、
前記最高到達温度に到達後直ちに冷却するか、または８５０℃超の温度で１秒以上４５秒以内の間保持すること
を含むことを特徴とする、Ｚｎ−Ａｌめっき鋼板の製造方法。
（６）上記（１）〜（３）のいずれか１項に記載のＺｎ−Ａｌめっき鋼板の製造方法であって、
質量％で、４０〜７０％のＡｌおよび２％以下のＳｉを含み、残部がＺｎおよび鋼板母材から拡散したＦｅからなるめっき層を備えた鋼板を、大気雰囲気中で室温から７００〜８５０℃の最高到達温度または７５０℃まで３．５〜５℃／ｓの平均昇温速度で加熱すること、
前記最高到達温度に到達後直ちに冷却するか、または７５０℃超の温度で１秒以上２分以内の間保持すること
を含むことを特徴とする、Ｚｎ−Ａｌめっき鋼板の製造方法。
（７）上記（１）〜（３）のいずれか１項に記載のＺｎ−Ａｌめっき鋼板の製造方法であって、
質量％で、４０〜７０％のＡｌおよび２％以下のＳｉを含み、残部がＺｎおよび鋼板母材から拡散したＦｅからなるめっき層を備えた鋼板を、大気雰囲気中で室温から６６０℃まで２〜５℃／ｓの平均昇温速度で加熱すること、
最高到達温度が６６０〜７５０℃であって６６０℃超の温度で２０秒以上４分以下の間保持すること
を含むことを特徴とする、Ｚｎ−Ａｌめっき鋼板の製造方法。
（８）上記（１）〜（３）のいずれか１項に記載のＺｎ−Ａｌめっき鋼板をプレス成形およびスポット溶接すること、
前記Ｚｎ−Ａｌめっき鋼板の表面に燐酸塩化成結晶皮膜を形成させること
含むことを特徴とする、自動車用部品の製造方法。
【発明の効果】
【００１９】
本発明によれば、Ｚｎ−Ａｌめっき鋼板上に自動車用燐酸塩化成処理皮膜を形成することが可能になる。この効果は母材の鋼成分にかかわらず得ることができる。その用途として想定されるのは、自動車用のＧＡないしＧＩめっきのハイテン鋼板でスポット溶接時にＬＭＥ問題が起きているものについて、これらのめっきをＺｎ−Ａｌめっき、特にはＧＬめっきに置き換えることでＬＭＥを防止することである。
【図面の簡単な説明】
【００２０】
【図１】実施例９、１４および１８ならびに比較例１における化成結晶のＳＥＭ撮影写真を示す。
【発明を実施するための形態】
【００２１】
以下に本発明の好適な実施の形態について詳細に説明する。なお、元素の含有量に関する「％」は、特に断りがない限り「質量％」を意味する。
【００２２】
本発明におけるめっき鋼板は、鋼材スラブ冷間圧延と溶融めっきおよび熱処理を経て所定の酸化物層を生成させたものである。Ｚｎ−Ａｌめっき上の燐酸塩化成処理性は、酸化物層が本発明通りであれば、鋼母材の成分にかかわらず得ることができる。なぜなら化成処理は液中に鋼材を浸漬させ表面の化学反応によって進行する本質上、反応に関与する最表面の特性が同じであれば、内部の鋼母材の成分や組織にかかわらず同じ効果を得ることができるためである。
【００２３】
しかしながら好ましい鋼母材範囲として、以下に普通鋼からハイテン鋼に及ぶ範囲の鋼組成について述べる。その理由は本発明の用途として想定されるのはＧＡないしＧＩめっきではスポット溶接時に割れる（ＬＭＥ）鋼材について、これらのめっきをＺｎ−Ａｌめっき、特にはＧＬめっきに置き換えることであるからであり、鋼母材としては特にＬＭＥが問題になるハイテン鋼が想定される。
【００２４】
炭素（Ｃ）は、鋼板の強度を確保するとともに、残留オーステナイトの安定性を向上させることにより伸びに寄与する元素である。一方でスポット溶接性の継手強度を確保するため、０．５％以下とすることが好ましい。
【００２５】
珪素（Ｓｉ）は、鋼の強度向上に有効な元素である。また、Ｓｉは、残留オーステナイトの安定性を向上させることにより伸びに寄与する元素である。一方、Ｓｉ含有量が４．０％を超えると、鋼の強度が上昇し過ぎて伸びが低下するだけでなく、溶融めっきの付着性が劣位となり、不めっきと呼ばれるめっきが部分的に付かない欠陥が発生するため４．０％以下が好ましい
【００２６】
マンガン（Ｍｎ）は、焼き入れ性を向上させ、鋼の強度向上に有効な元素である。Ｍｎ含有量が４．０％を超えると、スラブや熱延板の強度が過度に上昇するため、またスラブ割れや熱延で割れる原因になるため、Ｍｎ含有量は１．０％以上４．０％以下が好ましい。
【００２７】
燐（Ｐ）は、不純物元素であって、鋼板の板厚中央部に偏析して靭性を低下させ、また、溶接部を脆化させる元素である。Ｐ含有量が０．０１５％を超えると、靭性の低下および溶接部の脆化が顕著に発現する。このため、Ｐ含有量は０．０１５％以下とすることが好ましいが、できる限り少なくすることがさらに好ましい。なお、実用鋼板ではＰ含有量を０．０００１％未満とすることは、経済的に不利であるので、Ｐ含有量の実質的な下限値は０．０００１％である。
【００２８】
硫黄（Ｓ）は、不純物元素であって、鋼板の溶接性を低下させ、また、鋳造時と熱延時の製造性を低下させる元素である。また、Ｓは粗大なＭｎＳを形成して、穴拡げ性を低下させる元素である。Ｓ含有量が０．０５０％を超えると、鋼板の溶接性が低下するとともに、鋼板の製造性が低下し、しかも穴拡げ性の低下が顕著になる。このため、Ｓ含有量は０．０５０％以下とする。Ｓ含有量は０．００５０％以下とすることが好ましいが、できる限り少なくすることがさらに好ましい。なお、実用鋼板ではＳ含有量を０．０００１％未満とすることは経済的に不利であるので、Ｓ含有量の実質的な下限値は０．０００１％である。
【００２９】
アルミニウム（Ａｌ）は、脱酸材として有効な元素であり、また、Ｓｉと同様に、オーステナイト中での鉄系炭化物の析出を抑制する元素である。しかしながら、Ａｌ含有量が２．０％を超えると、穴拡げ性の劣化をもたらすだけでなく、溶融めっきの付着性が劣位となるため、Ａｌ含有量は２．０％以下が好ましい。なお、実用鋼板ではＡｌ含有量を０．００１％未満とすることは困難であるので、Ａｌ含有量の実質的な下限値は０．００１％である。
【００３０】
チタン（Ｔｉ）は、鋼板の強度上昇に寄与する元素である。一方、Ｔｉ含有量が０．２０％を超えると、Ｔｉの炭窒化物の析出量が増大して鋼板の成形性が低下する。以上により、Ｔｉ含有量は０．２０％以下とすることが好ましい。
【００３１】
ニオブ（Ｎｂ）は、鋼板の強度上昇に寄与する元素である。一方、Ｎｂ含有量が０．２０％を超えると、Ｎｂの炭窒化物の析出量が増大して鋼板の成形性が低下する。以上により、Ｎｂ含有量は０．２０％以下とすることが好ましい。
【００３２】
クロム（Ｃｒ）は、鋼の焼入性を向上させて強度上昇に寄与する元素である。一方、Ｃｒ含有量が２．０％を超えると、鋼板製造時および熱延時の製造性を低下させる。以上により、Ｃｒ含有量は２．０％以下とすることが好ましい。
【００３３】
モリブデン（Ｍｏ）は、鋼の焼入性を向上させて強度上昇に寄与する元素である。一方、Ｍｏ含有量が０．５０％を超えると、鋼板製造時および熱延時の製造性を低下させる。以上により、Ｍｏ含有量は０．５０％以下とすることが好ましい。
【００３４】
バナジウム（Ｖ）は、析出物強化および細粒強化に起因した転位強化により、鋼板の強度上昇に寄与する元素である。一方、Ｖ含有量が０．５０％を超えると、Ｖの炭窒化物の析出量が増大して鋼板の成形性が劣化する。以上により、Ｖ含有量は０．５０％以下が好ましい。
【００３５】
硼素（Ｂ）は、粒界の強化元素である。一方、Ｂ含有量が０．００３０％を超えると、添加効果が飽和するばかりでなく、熱延時の製造性が低下する。以上により、Ｂ含有量は０．００３０％以下とすることが好ましい。
【００３６】
残部は、鉄（Ｆｅ）および不可避的不純物である。Ｆｅ含有量は、例えば９０％以上である。不可避的不純物とは、原材料に含まれる成分、或いは製造の過程で混入される成分であって、母材に意図的に含有させた成分ではない成分をいう。
【００３７】
次に、本成分のスラブを熱間圧延し、酸洗し、冷間圧延し、連続焼鈍するまでの工程について述べる。
【００３８】
（スラブ）
熱間圧延に供するスラブは特に限定されるものではない。常法すなわち連続鋳造スラブや薄スラブキャスター等で製造したものであれば良い。
【００３９】
（熱間圧延）
熱間圧延は特に限定されるものではない。常法の範囲内であれば発明の効果には影響を及ぼさない。常法とは、仕上げ温度を８５０〜１０００℃の範囲とし、巻取温度は５５０〜７５０℃の範囲とすることを意味する。
【００４０】
（酸洗）
酸洗も特に限定されるものではなく、常法の範囲内であれば発明の効果には影響を及ぼさない。
【００４１】
（冷間圧延）
冷間圧延も特に限定されるものではなく、常法の範囲内であれば発明の効果には影響を及ぼさない。常法とは圧延率５０から８５％の範囲であることを意味する。圧延率が低い場合、目的厚さの製品を得るためには熱延および連続鋳造において薄くせざるを得ず、能率の低下を招く。一方、８５％を超す圧延率で冷間圧延を行うことは多大の冷延負荷が必要となるため、８５％以下とすることが好ましい。
【００４２】
（ＧＬ連続溶融めっき）
連続溶融めっきライン（ＣＧＬ）の方式は、本発明の特徴であるＺｎ−Ａｌ上の化成処理性の観点からは、特に限定されるものではない。そのためここでは一般的な軟鋼およびハイテン鋼を母材とするＺｎ−Ａｌめっきの製法について述べる。
【００４３】
ＣＧＬにおいて鋼板はまず脱脂工程を経て鋼板表面の油脂や汚れを除去される。
【００４４】
次に還元焼鈍とよばれる窒素−水素雰囲気中で昇温および保持される工程を経る。その目的は機械特性の改善とめっき反応性の向上の二つである。冷間圧延されたままの状態では延性やその他の機械特性が不足するため、再結晶焼鈍することで目的の機械特性を得ることができる。次に水素−窒素雰囲気中で昇温することで、鋼板表面の鉄酸化物が金属鉄に還元され、後段の溶融めっき浴との反応性を確保することができる。
【００４５】
雰囲気は一般的には水素１〜２０％、残部窒素であり、不可避的不純物である水蒸気およびその他のガスを含む。温度は最高温度７００〜８５０℃で保持時間は１秒〜１０分程である。
【００４６】
しかしながらＳｉを多く含むハイテン鋼においては、上記の焼鈍雰囲気ではめっきが付着しない問題が起こりうるが、特許第４４６４７２０号公報に記載のように焼鈍雰囲気に水蒸気を添加することで不めっき問題を解決することが可能である。
【００４７】
次に冷却工程によってめっき浴付近の温度まで冷却される。目的は二つあり一つはめっき浴侵入時の板温をめっき浴と同じにすることで操業中のめっき浴温変動を押さえることである。二つめは特にハイテン成分において浴温〜６５０℃程度で保持することによって鋼の組織をコントロールし所定の機械的特性を得ることである。
【００４８】
次に溶融めっき浴中に板を侵入させる。Ｚｎ−Ａｌ溶融めっきは、質量％で５０％以上のＡｌおよび０．１〜３％のＳｉを含み、残部がＺｎからなる溶融めっき浴に浸漬して行う。Ｚｎ−Ａｌめっきの一例であるＧＬ溶融めっき浴の組成は通常、製品のめっき層の組成と同じＺｎ−５５ｗｔ％Ａｌ−１．６ｗｔ％Ｓｉである。めっき浴温は通常５５０〜６５０℃の範囲である。
【００４９】
鋼板がめっき浴から脱した後は、ガスワイピングによってめっき付着量を所定の範囲に調整される。
【００５０】
ここまでは一般的なＧＬめっき鋼板の製法と同様である。ここからは本発明の特徴である酸化物層を生成させるための熱処理を行う。熱処理の方法は、大別して二つあり、溶融めっきライン中においてめっき付着量調整後に熱処理するものと、ライン中は通常のＧＬと同様にめっき付着量調整後は凝固させラインから巻き取った後、オフラインで熱処理する方法がある。
【００５１】
オンラインで熱処理する場合は、ガスワイピングによってめっき付着量を調整した後、めっき鋼板を大気雰囲気中６８０〜８００℃の温度で１８０秒以下の間保持するか、または８００超〜８７０℃の温度で６０秒以下の間保持することで、目的とする酸化亜鉛主体の酸化膜を得ることができる。
【００５２】
多くの連続溶融めっきラインはめっき浴とガスワイピングの後に加熱炉を備えるものが多い。これらは通常合金化溶融亜鉛めっき鋼板の製造に用いられている。この既存設備を活用することで追加的設備コストの負担なく本発明のＺｎ−Ａｌめっき鋼板を製造することができる。
【００５３】
オフライン熱処理の場合は、ガスワイピングによってめっき付着量を調整した後、めっきを凝固させ、連続めっきライン出側でコイルに巻き取る。コイルのままあるいはコイルから切板を採取し、次に述べる熱処理のいずれかを行う。連続ライン出側で防錆油を塗布した場合、油がついたままオフライン熱処理に供することができる。
【００５４】
雰囲気はいずれも大気雰囲気である。
（ヒートパターン１）室温から６８０〜９５０℃の最高到達温度または８５０℃の低いほうまで、５〜７．５℃／ｓの平均昇温速度で加熱すること、上記最高到達温度に到達後直ちに冷却するか、または８５０℃超の温度で１秒以上４５秒以内の間保持することを含むことを特徴とする。
（ヒートパターン２）室温から７００〜８５０℃の最高到達温度または７５０℃の低いほうまで、３．５〜５℃／ｓの平均昇温速度で加熱すること、上記最高到達温度に到達後直ちに冷却するか、または７５０℃超の温度で１秒以上２分以内の間保持することを含むことを特徴とする。
（ヒートパターン３）室温から６６０℃まで２〜５℃／ｓの平均昇温速度で加熱すること、最高到達温度が６６０〜７５０℃であって６６０℃超の温度で２０秒以上４分以下の間保持することを含むことを特徴とする。
【００５５】
このように作製した本発明のＺｎ−Ａｌめっき鋼板を、プレス成形、スポット溶接、および燐酸塩化成処理を経て、自動車用部品の製造に供することができる。
【００５６】
（めっき層組成）
熱処理前時点のめっき層組成は前述のめっき浴の組成どおりであるが、熱処理中に母材のＦｅがめっき中に拡散するため、めっき組成は次のようになる。
【００５７】
鉄（Ｆｅ）は、熱処理中によって母材からめっき層中に拡散する。Ｆｅ増加とともにスポット溶接の連続打点性が改善するが、腐食した場合のさびが赤みを帯び外観上好ましくない。熱処理後のＦｅは４０％以下である。
【００５８】
アルミ（Ａｌ）は、耐食性およびスポット溶接で溶融亜鉛脆性の抑制のために必要な元素である。熱処理後のめっき層中のＡｌは３０％以上、好ましくは３５％以上である。
【００５９】
珪素（Ｓｉ）は、溶融めっき浴中でＦｅ−Ａｌ合金層の成長を抑制することでめっき密着性を向上させる元素である。過少の場合は効果がなく、過多の場合は効果が飽和し浴中ドロスを過度に発生させる。熱処理後のめっき層中のＳｉは、０．１〜３％、好ましくは０．１〜２％、より好ましくは０．１〜１．５％の範囲である。
【００６０】
亜鉛（Ｚｎ）は、めっき層の残部を構成する。犠牲防食性の付与により耐食性を向上させる効果がある。
【００６１】
（めっき付着量）
めっき付着量は、溶融めっきによって付着したＺｎ，Ａｌ，Ｓｉのほか熱処理によって母材から拡散したＦｅの合計である。耐食性の観点からは３０ｇ／ｍ2以上、好ましくは４０ｇ／ｍ2以上であり、加工性の観点からは１００ｇ／ｍ2以下、好ましくは９０ｇ／ｍ2以下である。
【００６２】
（めっき層表面の酸化物層）
溶融めっきでＺｎ−Ａｌ−Ｓｉめっきが施された後大気中の熱処理を受けることで、めっき層の表面には次の酸化物層が形成される。
【００６３】
酸化亜鉛（ＺｎＯ）は本発明の効果に本質的に直結する化合物である。溶融めっき後かつ熱処理前の時点では酸化物層中にＺｎＯは検出されないが、熱処理によってＺｎＯが生成する。ＺｎＯ燐酸塩化成液中で反応するため、化成処理性を改善することができる。本発明におけるＺｎＯの量は１．２ｇ／ｍ2以上である。
【００６４】
酸化珪素（シリカＳｉＯ2）は、溶融めっき後常法どおり冷却凝固させためっき層の酸化物層中においては支配的な酸化物である。おそらくめっき凝固プロセスにおいてＳｉがめっき表面に濃化するためである。しかしめっきの熱処理によってＳｉ酸化物は減少し、替わりにＡｌ酸化物が生成する。本発明におけるＳｉＯ2の量は０．１ｇ／ｍ2以上、３．０ｇ／ｍ2以下であり、かつＺｎＯ量よりも少ない。
【００６５】
酸化アルミ（アルミナＡｌ2Ｏ3）は溶融めっき後常法どおり冷却凝固させためっき層の酸化物層中において少量検出される。しかしアルミナはシリカと異なり、熱処理とともに増加する傾向にある。本発明におけるＡｌ2Ｏ3の量は１．０ｇ／ｍ2以下である。
【実施例１】
【００６６】
以下、本発明の効果を実施例により具体的に説明する。
【００６７】
成分が０．０１９％Ｃ−０．０１Ｓｉ−０．１Ｍｎ−０．０１９Ｐ−０．００３Ｓ−０．０３９Ａｌである鋼材スラブを常法で熱延、酸洗、冷延、連続めっきラインでの還元焼鈍とＧＬめっきを施し、ＧＬめっき鋼板を作製した。１５０ｍｍ×７０ｍｍの供試材を採取した。この時点のめっき層は付着量が片面辺り６２．０ｇ／ｍ2、組成はＺｎ−Ａｌ５５．３％−Ｓｉ１．６％−Ｆｅ２．８％だった。
【００６８】
これを大気雰囲気の電気マッフル炉を用いて下表１に示す所定のヒートパターンで加熱した。
【００６９】
【表１】
2018115379.tif 000003
【００７０】
ヒートパターンの実績は、炉温一水準ごとに板にＫ熱電対を溶接し、データロガーで記録した。
【００７１】
温度と炉内時間一水準ごとに板を２枚作製し、一枚はめっき層分析、もう一枚は化成処理性評価に供した。
【００７２】
めっき層分析は、めっき層組成分析、ＺｎＯ分析、Ａｌ2Ｏ3・ＳｉＯ2分析の三つを行った。
【００７３】
めっき層組成分析は、めっき熱処理板から所定面積の小片を切り出し、１０％塩酸−０．１％朝日化学製イビット７００ＢＫ混合液中に浸漬し、めっき層のみ溶解させ、ＩＣＰ発光分析法により溶液中のＺｎ、Ａｌ、Ｆｅ、Ｓｉ含有量を測定し、さらに単位面積当たりの各元素の付着量を測定してこれらの値からめっき付着量を算出した。
【００７４】
ＺｎＯ分析は、めっき熱処理板から所定面積の小片を切り出し、１０質量％重クロム酸アンモニウム溶液でＺｎＯのみ溶解させ、ＩＣＰ発光分析法により溶液中のＺｎ含有量を測定し、単位面積当たりのＺｎ量を算出し、さらに酸化物をＺｎＯと仮定してＺｎＯの面積あたり質量に換算した。
【００７５】
Ａｌ2Ｏ3およびＳｉＯ2分析は、めっき熱処理板から所定面積の小片を切り出し、臭素メタノール法でＡｌ2Ｏ3およびＳｉＯ2残して溶解し、抽出残渣を酸溶解し、溶液をＩＣＰ分析し、ＡｌとＳｉの含有量を測定した。ＡｌとＳｉはそれぞれＡｌ2Ｏ3とＳｉＯ2と仮定し質量を算出した。また母材由来のＡｌ2Ｏ3とＳｉＯ2は、めっき層をイビット入り塩酸で除去した母材鋼板を臭素メタノール法で溶解し、母材の質量あたりＡｌ2Ｏ3とＳｉＯ2を求め、めっき材の臭素メタノール溶解前後の質量差と、上記で求めためっき付着量のデータから母材溶解量を求めることで、めっき層由来の量を算出した。
【００７６】
化成処理性の評価には日本ペイント社製の薬剤を用いた。まずサーフクリーナーＥＣ９２Ｍで脱脂し、水洗して目視外観から油残りがないことを確認し、表面調整をサーフファインＧＬ１で行い、化成処理をサーフダインＳＤ６３５０で行った。形成した皮膜をＳＥＭで１０００〜１５００倍のＳＥ像で観察し、被覆率と結晶サイズを調べた。また付着量は酸溶解して溶液中の各元素濃度をＩＣＰ分析することで求めた。化成皮膜の評価は、被覆率１００％、かつ化成付着量が燐酸塩に換算し２ｇ／ｍ2以上、この両方を満たせば合格「○」、いずれかを満たさなければ不合格「×」とした。結果を表１に示す。
【００７７】
化成結晶のＳＥＭ撮影写真を図１に示す。本発明では健全な燐酸塩化成結晶皮膜が形成され、めっき鋼板がリン酸塩結晶で透き間なく被覆されている。一方比較例においては燐酸塩結晶がまばらにしか存在せずめっきが露出している。比較例のような状態は、この後の電着塗装工程においてめっき鋼板と電着塗膜の密着性が不足し、塗装後耐食性が不足するため、自動車用部品のためのめっき鋼板として比較例は不適当である。
【図１】
2018115379.tif 000004